(57)【要約】【課題】本発明は、簡易な手法で製膜可能で、しかも優れた導電性を有する導電性材料を提供することを主な課題とする。【解決手段】式（１）で表される繰り返し単位を有するポリチオフェンとアニオン性多糖類を複合化することにより得られた複合体は、製膜性及び導電性に優れており、導電性材料として好適に使用できる。【選択図】なし【特許請求の範囲】
【請求項１】
式（１）で表される繰り返し単位を有するポリチオフェンと、
【化１】
2014095032.tif 000013
［式（１）中、Ｒ1及びＲ2は、それぞれ独立に水素原子、炭素数１〜８のアルキル基、又は炭素数１〜８のアルコキシ基を表すか、Ｒ1とＲ2は連結して、炭素数１〜８のジオキシアルキレン基、芳香環又は３〜７員環の脂環式環を表す。］
アニオン性多糖類との複合体からなる導電性材料。
【請求項２】
前記アニオン性多糖類が、硫酸化多糖である、請求項１に記載の導電性材料。
【請求項３】
前記アニオン性多糖類が、式（２）で表される繰り返し単位を有する硫酸化セルロース、
【化２】
2014095032.tif 000014
［式（２）中、Ｒ3〜Ｒ8は、それぞれ独立に水素原子、スルホン酸基又は炭素数１〜６のアルキルスルホン酸基を表し、且つ少なくとも１つはスルホン酸基又は炭素数１〜６のアルキルスルホン酸基を表す。］
式（３）で表される繰り返し単位を有する硫酸化デンプン、
【化３】
2014095032.tif 000015
［式（３）中、Ｒ9〜Ｒ14は、それぞれ独立に水素原子、スルホン酸基又は炭素数１〜６のアルキルスルホン酸基を表し、且つ少なくとも１つはスルホン酸基又は炭素数１〜６のアルキルスルホン酸基を表す。］
及び式（４）で表される繰り返し単位を有する硫酸化デンプン
【化４】
2014095032.tif 000016
［式（４）中、Ｒ15〜Ｒ22は、それぞれ独立に水素原子、スルホン酸基又は炭素数１〜６のアルキルスルホン酸基を表し、且つ少なくとも１つはスルホン酸基又は炭素数１〜６のアルキルスルホン酸基を表す。］
からなる群より選ばれた少なくとも１種の硫酸化多糖である、請求項１又は２に記載の導電性材料。
【請求項４】
前記アニオン性多糖類におけるアニオン性基の導入数が、構成単糖１残基当たり０．３〜３である、請求項１〜３のいずれかに記載の導電性材料。
【請求項５】
アニオン性多糖類、溶媒及び酸化剤の存在下、式（５）で表されるチオフェン
【化５】
2014095032.tif 000017
［式（５）中、Ｒ1及びＲ2は、前記と同じ。］
を酸化重合することを特徴とする、ポリチオフェンと硫酸化多糖との複合体の製造方法。
【請求項６】
請求項１〜４のいずれかに記載の導電性材料を含む導電膜。
【請求項７】
請求項１〜４のいずれかに記載の導電性材料を基板上に製膜してなる、導電性部材。
【発明の詳細な説明】
【技術分野】
【０００１】
本発明は、簡易な手法で製膜可能で、しかも優れた導電性を有する導電性材料、及びその製造方法に関する。
【背景技術】
【０００２】
近年、太陽電池や有機ＥＬ等の「光電変換デバイス」の発展とともに、導電性と透明性を併せ持つ透明電極のニーズが高まっている。現在、一般的には酸化インジウムスズ（ＩＴＯ）の電極が多く使用されているが、ＩＴＯ電極は、真空スパッタリングによってつくられるため、コストが高く、大面積には不適であり、さらに柔軟性も欠けており、フレキシブルな電極をつくることが難しかった。
【０００３】
また、主原料のインジウムは資源枯渇や価格高騰等の問題をもつレアメタルであるため、代替材料として、導電性高分子の開発が精力的に行われている。持続可能な社会の実現のためには、環境負荷の低減も考慮しなければならず、高機能化特性とともに、環境親和性等の機能を有する導電材料が望まれている。導電性高分子は、常圧塗布法が可能であり、コストを抑えて、大面積でフレキシブルな電極をつくることができる。
【０００４】
従来、導電性高分子の中でも、ポリ（３，４−エチレンジオキシチオフェン）（ＰＥＤＯＴ）に、電気を流すためのドーパントとしてポリスチレンスルホン酸（ＰＳＳ）を加えたＰＥＤＯＴ／ＰＳＳが注目されている。３，４−エチレンジオキシチオフェン（ＥＤＯＴ）は、水への溶解度が２０℃で２.１ ｇ／Ｌと低いため、ポリスチレンスルホン酸を溶解させた水溶媒中で、酸化剤を用いて重合することにより、水分散性のＰＥＤＯＴ／ＰＳＳ錯体の状態で得られる。ＰＥＤＯＴ／ＰＳＳは、比較的安定で耐久性が良好である反面、既存のＩＴＯ電極と比較して導電性が低いため、簡単な操作で、より高い導電性をもつ導電性材料の開発が望まれていた。
【０００５】
これまでに、ＰＥＤＯＴ／ＰＳＳの導電性を向上させる改良技術についても幾つか報告されている。例えば、特許文献１では、ＰＥＤＯＴ／ＰＳＳの水分散溶液にスルホキシド溶剤あるいは多価アルコール、ポリオール等を添加することによって、膜を作成した場合に導電性が向上することが開示されている。しかしながら、特許文献１の技術でも、ＰＥＤＯＴ／ＰＳＳに十分な導電性を付与できていない。
【０００６】
また、特許文献２では、ＰＥＤＯＴ／ＰＳＳに糖アルコールを添加して、導電性能を向上させている例が開示されている。しかしなから、特許文献２の技術では、ＰＳＳ存在下、酸化剤を用いてＥＤＯＴを重合させることによってＰＥＤＯＴ／ＰＳＳ複合体を調製して、更にＰＥＤＯＴ／ＰＳＳの固形分に対して糖アルコール（アラビトール）を６０％も添加して乾燥後に加熱する工程が必要であり、製膜する工程が煩雑で工業的製造には不適であった。
【０００７】
このように従来の導電性材料では、導電性が低い、バインダー等の成分を多量に混合する必要がある等の欠点があり、商業的に実用化する上で障壁があった。
【先行技術文献】
【特許文献】
【０００８】
【特許文献１】特表２００６−５２０９９４号公報
【特許文献２】特開２０１２−４６６０５号公報
【発明の概要】
【発明が解決しようとする課題】
【０００９】
本発明の目的は、簡易な手法で製膜可能で、しかも優れた導電性を有する導電性材料を提供するものである。
【課題を解決するための手段】
【００１０】
本発明者らは、かかる事情を鑑み鋭意研究を重ねた結果、式（１）で表される繰り返し単位を有するポリチオフェン（以下、単に「ポリチオフェン」と表記することもある）とアニオン性多糖類を複合化することにより得られた複合体は、製膜性及び導電性に優れており、導電性材料として好適に使用できることを見出した。本発明は、かかる知見に基づいて更に検討を重ねることにより完成したものである。
【００１１】
即ち、本発明は、下記に掲げる態様の発明を提供する。
項１．  式（１）で表される繰り返し単位を有するポリチオフェンと、
【化１】
2014095032.tif 000002
［式（１）中、Ｒ1及びＲ2は、それぞれ独立に水素原子、炭素数１〜８のアルキル基、又は炭素数１〜８のアルコキシ基を表すか、Ｒ1とＲ2は連結して、炭素数１〜８のジオキシアルキレン基、芳香環又は３〜７員環の脂環式環を表す。］
アニオン性多糖類との複合体からなる導電性材料。
項２．  前記アニオン性多糖類が、硫酸化多糖である、項１に記載の導電性材料。
項３．  前記アニオン性多糖類が、式（２）で表される繰り返し単位を有する硫酸化セルロース、
【化２】
2014095032.tif 000003
［式（２）中、Ｒ3〜Ｒ8は、それぞれ独立に水素原子、スルホン酸基又は炭素数１〜６のアルキルスルホン酸基を表し、且つ少なくとも１つはスルホン酸基又は炭素数１〜６のアルキルスルホン酸基を表す。］
式（３）で表される繰り返し単位を有する硫酸化デンプン、
【化３】
2014095032.tif 000004
［式（３）中、Ｒ9〜Ｒ14は、それぞれ独立に水素原子、スルホン酸基又は炭素数１〜６のアルキルスルホン酸基を表し、且つ少なくとも１つはスルホン酸基又は炭素数１〜６のアルキルスルホン酸基を表す。］
及び式（４）で表される繰り返し単位を有する硫酸化デンプン
【化４】
2014095032.tif 000005
［式（４）中、Ｒ15〜Ｒ22は、それぞれ独立に水素原子、スルホン酸基又は炭素数１〜６のアルキルスルホン酸基を表し、且つ少なくとも１つはスルホン酸基又は炭素数１〜６のアルキルスルホン酸基を表す。］
からなる群より選ばれた少なくとも１種の硫酸化多糖である、項１又は２に記載の導電性材料。
項４．  前記アニオン性多糖類におけるアニオン性基の導入数が、構成単糖１残基当たり０．３〜３である、項１〜３のいずれかに記載の導電性材料。
項５．  アニオン性多糖類、溶媒及び酸化剤の存在下、式（５）で表されるチオフェン
【化５】
2014095032.tif 000006
［式（５）中、Ｒ1及びＲ2は、前記と同じ。］
を酸化重合することを特徴とする、ポリチオフェンと硫酸化多糖との複合体の製造方法。
項６．  項１〜４のいずれかに記載の導電性材料を含む導電膜。
項７．  項１〜４のいずれかに記載の導電性材料を基板上に製膜してなる、導電性部材。
【発明の効果】
【００１２】
本発明の導電性材料は、優れた導電性を備えており、太陽電池や有機ＥＬ等の光電変換デバイスにおける電極材料や配線材料として有用である。また、本発明の導電性材料は、優れた製膜性を備えており、バインダー等の成分を多量に混合せずとも簡易な手法で製膜できるので、電極や配線等に使用される導電性部材を容易な方法で作製することが可能になる。
【００１３】
また、本発明の製造方法によれば、ポリチオフェンとアニオン性多糖類の複合体が分散体の状態で得られるので、当該分散体を塗膜して製膜するという簡単な方法で、高導電性の導電性部材を作製することが可能になる。
【図面の簡単な説明】
【００１４】
【図１】実施例１〜２で使用した硫酸化セルロースI及びIIをＦＴ−ＩＲ測定した結果を示す図である。
【図２】実施例３で使用した硫酸化デンプンをＦＴ−ＩＲ測定した結果を示す図である。
【発明を実施するための形態】
【００１５】
本発明の導電性材料は、式（１）で表される繰り返し単位を有するポリチオフェンとアニオン性多糖類との複合体（以下、「ポリチオフェン／アニオン性多糖類複合体」と表記することもある）からなることを特徴とする。以下、本発明の導電性材料について詳述する。
【００１６】
ポリチオフェン
本発明で用いられるポリチオフェンは、下式（１）で表される繰り返し単位を有している。
【００１７】
【化６】
2014095032.tif 000007
【００１８】
式（１）中、Ｒ1及びＲ2は、それぞれ独立に水素原子、炭素数１〜８のアルキル基、炭素数１〜８のアルコキシ基を表すか、Ｒ1とＲ2は連結して、炭素数１〜８のジオキシアルキレン基、芳香環又は３〜７員環の脂環式環を表す。
【００１９】
前記炭素数１〜８のアルキル基としては、直鎖状又は分岐状のいずれであってもよい。前記炭素数１〜８のアルキル基として、好ましくは炭素数１〜６のアルキル基が挙げられる。
【００２０】
また、前記炭素数１〜８のアルコキシ基としては、直鎖状又は分岐状のいずれであってもよい。前記炭素数１〜８のアルコキシ基として、好ましくは炭素数１〜６のアルコキシ基が挙げられる。
【００２１】
また、Ｒ1とＲ2が連結して炭素数１〜８のジオキシアルキレン基を形成している場合、当該ジオキシアルキレン基の炭素数として、好ましくは炭素数１〜６、更に好ましくは２〜４が挙げられる。
【００２２】
また、Ｒ1とＲ2が連結して３〜７員環の脂環式環を形成している場合、当該脂環式環として、好ましくは４〜７員環、更に好ましくは５〜６員環が挙げられる。
【００２３】
ポリチオフェンを形成する式（１）で表される繰り返し単位の数については、特に制限されないが、例えば、２〜５０程度が挙げられる。
【００２４】
式（１）で表される繰り返し単位を構成する単量体化合物としては、好ましくは、チオフェン骨格の３位及び４位に、それぞれ独立に、炭素数１〜８のアルキル基及び／又は炭素数１〜８のアルコキシ基が置換した化合物；チオフェン骨格の３位と４位に炭素数１〜８のジオキシアルキレン基が形成された３，４−ジ置換チオフェンが挙げられる。より具体的には、３，４−ジアルキルチオフェン、３，４−ジアルコキシチオフェン、３，４−アルキレンジオキシチオフェン等が挙げられる。これらの中でも、３，４−アルキレンジオキシチオフェンが好ましい。
【００２５】
式（１）で表される繰り返し単位を構成する単量体化合物の好適な具体例としては、例えば、３，４−ジヘキシルチオフェン、３，４−ジエチルチオフェン、３，４−ジプロピルチオフェン、３，４−ジメトキシチオフェン、３，４−ジエトキシチオフェン、３，４−ジプロポキシチオフェン、３，４−ジブトキシチオフェン、３，４−メチレンジオキシチオフェン、３，４−エチレンジオキシチオフェン、３，４−プロピレンジオキシチオフェン等が挙げられる。これらの中でも、３，４−エチレンジオキシチオフェンが好ましい。
【００２６】
アニオン性多糖類
本発明で用いられるアニオン性多糖類とは、アニオン性基が導入された多糖類である。当該アニオン性基としては、例えば、スルホン酸基、炭素数１〜６のアルキルスルホン酸基、カルボキシル基、リン酸基等が挙げられる。これらのアニオン性基の中でも、好ましくはスルホン酸基、炭素数１〜６のアルキルスルホン酸基が挙げられる。
【００２７】
アニオン性多糖類において、前記アニオン性基が導入される多糖類としては、例えば、デンプン類、アルギン酸類、セルロース類、ガム類等が挙げられる。
【００２８】
本発明で用いられるアニオン性多糖類は、天然において既にアニオン性基を有している多糖類であってもよく、また人為的にアニオン性基を付加させた多糖類であってもよい。
【００２９】
アニオン性多糖類における構成単糖の数については、特に制限されないが、前記ポリチオフェンとの複合体を安定に形成させて、より一層導電性及び製膜性を高めるという観点から、例えば、１０〜１５０００、好ましくは２０〜２０００が挙げられる。
【００３０】
アニオン性多糖類におけるアニオン性基の数としては、特に制限されないが、より一層優れた導電性を備えさせるという観点から、構成単糖１残基当たり０．３〜３、好ましくは０．４〜２．８、更に好ましくは１〜２．５が挙げられる。
【００３１】
アニオン性多糖類として、導電性及び製膜性をより一層向上させるという観点から、好ましくは硫酸化多糖類（即ち、スルホン酸基及び／又は炭素数１〜６のアルキルスルホン酸基を有する多糖類）が挙げられる。硫酸化多糖類としては、具体的には、キチン、キトサン、デンプン、セルロース、グアガム、アラビアガム、グルコマンナン、寒天アガロース、アミロース、アミロペクチン、アルギン酸等の硫酸化物；フコイダン、コンドロイチン硫酸、ポルフィラン等の天然硫酸化多糖類等が挙げられる。これらの硫酸化多糖類の中でも、好ましくは、硫酸化セルロース、硫酸化デンプンが挙げられ、より具体的には、下式（２）で表される繰り返し単位を有する硫酸化セルロース、下式（３）又は（４）で表される繰り返し単位を有する硫酸化デンプンが例示される。なお、デンプンは、アミロースとアミロペクチンの混合物であるため、デンプンを硫酸化したものは、下式（３）で表される繰り返し単位を有する硫酸化アミロースと下式（４）で表される繰り返し単位を有する硫酸化アミロペクチンの混合物となる。
【００３２】
【化７】
2014095032.tif 000008
【００３３】
式（２）中、Ｒ3〜Ｒ8は、それぞれ独立に水素原子、スルホン酸基、又は炭素数１〜６のアルキルスルホン酸基を表し、且つ少なくとも１つはスルホン酸基又は炭素数１〜６のアルキルスルホン酸基を表す。当該アルキルスルホン酸基の炭素数としては、好ましくは１〜５、更に好ましくは１〜４、特に好ましくは１〜３が挙げられる。
【００３４】
【化８】
2014095032.tif 000009
【００３５】
式（３）中、Ｒ9〜Ｒ14は、それぞれ独立に水素原子、スルホン酸基、又は炭素数１〜６のアルキルスルホン酸基を表し、且つ少なくとも１つはスルホン酸基又は炭素数１〜６のアルキルスルホン酸基を表す。当該アルキルスルホン酸基の炭素数としては、好ましくは１〜５、更に好ましくは１〜４、特に好ましくは１〜３が挙げられる。
【００３６】
【化９】
2014095032.tif 000010
【００３７】
式（４）中、Ｒ15〜Ｒ22は、それぞれ独立に水素原子、スルホン酸基、又は炭素数１〜６のアルキルスルホン酸基を表し、且つ少なくとも１つはスルホン酸基又は炭素数１〜６のアルキルスルホン酸基を表す。当該アルキルスルホン酸基の炭素数としては、好ましくは１〜５、更に好ましくは１〜４、特に好ましくは１〜３が挙げられる。
【００３８】
なお、式（４）で表される繰り返し単位を有する硫酸化デンプンでは、式（４）で表される繰り返し単位は分岐構造部分を形成し、式（４）で表される繰り返し単位の間には、式（３）で表される繰り返し単位が１個以上挿入されている構造を採り得る。
【００３９】
これらのアニオン性多糖類は、１種単独で使用してもよく、また２種以上を組み合わせて使用してもよい。
【００４０】
アニオン性多糖類は、市販品を使用してもよく、また公知の製造方法に従って得ることもできる。例えば、多糖類にスルホン酸基を導入するには、例えばスルファミン酸、ハロゲノスルホン酸等を多糖類と反応させればよく、また多糖類に炭素数１〜６のアルキルスルホン酸基を導入するには、例えば炭素数１〜６のハロゲン化アルキルスルホン酸等を多糖類と反応させればよい。
【００４１】
ポリチオフェン／アニオン性多糖類複合体
ポリチオフェン／アニオン性多糖類複合体は、アニオン性多糖類、溶媒及び酸化剤の存在下で、下式（５）で表されるチオフェンを酸化重合することにより製造される。
【００４２】
【化１０】
2014095032.tif 000011
式（５）中、Ｒ1及びＲ2は、前記と同じである。
【００４３】
具体的には、予めアニオン性多糖類を溶媒に溶解させた溶液に、式（５）で表されるチオフェンと酸化剤を加えてチオフェンを重合させることにより、ポリチオフェン／アニオン性多糖類複合体が分散溶液の状態で取得される。斯して得られるポリチオフェン／アニオン性多糖類複合体において、ポリチオフェンとアニオン性多糖類複合体の結合様式については、限定的な解釈を望むものではないが、重合反応により生成したポリチオフェンとアニオン性多糖類のアニオンがドープした状態で複合化されていると考えられる。
【００４４】
式（５）で表されるチオフェンとしては、好ましくは、チオフェン骨格の３位及び４位に、それぞれ独立に、炭素数１〜８のアルキル基及び／又は炭素数１〜８のアルコキシ基が置換したチオフェン；チオフェン骨格の３位と４位に炭素数１〜８のジオキシアルキレン基が形成された３，４−ジ置換チオフェンが挙げられる。より具体的には、３，４−ジアルキルチオフェン、３，４−ジアルコキシチオフェン、３，４−アルキレンジオキシチオフェン等が挙げられる。これらの中でも、３，４−アルキレンジオキシチオフェンが好ましい。
【００４５】
式（５）で表されるチオフェンの好適な具体例としては、例えば、３，４−ジヘキシルチオフェン、３，４−ジエチルチオフェン、３，４−ジプロピルチオフェン、３，４−ジメトキシチオフェン、３，４−ジエトキシチオフェン、３，４−ジプロポキシチオフェン、３，４−ジブトキシチオフェン、３，４−メチレンジオキシチオフェン、３，４−エチレンジオキシチオフェン、３，４−プロピレンジオキシチオフェン等が挙げられる。これらの中でも、３，４−エチレンジオキシチオフェンが好ましい。
【００４６】
ポリチオフェン／アニオン性多糖類複合体において、ポリチオフェンとアニオン性多糖類の比率は、特に制限されないが、ポリチオフェンの比率が高い程、導電性は高くなるが、分散性が低下する傾向を示すため、これらを勘案した上でポリチオフェンやアニオン性多糖類の種類等に応じて適宜設定される。具体的には、ポリチオフェンとアニオン性多糖類の質量比として、１：０．５〜１：８、好ましくは１：１〜１：４が挙げられる。このような質量比を充足することにより、より優れた導電性を備えさせつつ、溶媒中での分散性を良好にできる。
【００４７】
ポリチオフェン／アニオン性多糖類複合体の製造において、原料化合物として使用される式（５）で表されるチオフェンとアニオン性多糖類の使用量については、前述するポリチオフェンとアニオン性多糖類の比率を充足できる範囲に適宜設定すればよい。具体的には、アニオン性多糖類１００質量部当たり、式（５）で表されるチオフェンが１２．５〜４００質量部、好ましくは２５〜２００質量部が挙げられる。
【００４８】
ポリチオフェン／アニオン性多糖類複合体の製造に使用される酸化剤としては、式（５）で表されるチオフェンを酸化重合可能であることを限度として特に制限されないが、例えば、ペルオキソ二硫酸、ペルオキソ二硫酸ナトリウム、ペルオキソ二硫酸カリウム、ペルオキソ二硫酸アンモニウム、無機酸化第二鉄塩、有機酸化第二鉄塩、過酸化水素、過マンガン酸カリウム、二クロム酸カリウム、過ホウ酸アルカリ塩、硫酸鉄（III）、塩化鉄（III）等が挙げられる。これらの中でも、好ましくは、ペルオキソ二硫酸、ペルオキソ二硫酸ナトリウム、ペルオキソ二硫酸カリウム、ペルオキソ二硫酸アンモニウム、硫酸鉄（III）、塩化鉄（III）が挙げられる。これらの酸化剤は、１種単独で使用してもよく、また２種以上を組み合わせて使用してもよい。
【００４９】
ポリチオフェン／アニオン性多糖類複合体の製造において、酸化剤の使用量については、特に制限されないが、例えば、式（５）で表されるチオフェン１モル当たり、０．１〜５当量、好ましくは０．３〜２当量が挙げられる。
【００５０】
ポリチオフェン／アニオン性多糖類複合体の製造に使用される溶媒については、アニオン性多糖類複合体を溶解でき、チオフェンの重合反応を行い得るものであればよく、具体的には、水系溶媒が挙げられ、好ましくは水が挙げられる。また、当該溶媒には、メタノール、エタノール等の低級アルコールや、アセトン、アセトニトリル等の極性有機溶媒を水と混合した水系溶媒を用いてもよい。これらの溶媒は、１種単独で使用してもよく、また２種以上を組み合わせて使用してもよい。
【００５１】
ポリチオフェン／アニオン性多糖類複合体の製造において、前記溶媒の使用量については、特に制限されないが、例えば、式（５）で表されるチオフェン１モル当たり、１０００〜５００００ｍｌ、好ましくは３０００〜３００００ｍｌが挙げられる。
【００５２】
ポリチオフェン／アニオン性多糖類複合体の製造における反応時間及び反応温度については、原料化合物として使用するチオフェンやアニオン性多糖類の種類、酸化剤の種類等に応じて適宜設定されるが、例えば、１０〜９０℃、好ましくは２０〜８０℃で、１〜９６時間、好ましくは５〜４８時間が挙げられる。
【００５３】
上記のようにしてアニオン性多糖類の存在下で式（５）で表されるチオフェンを重合させることにより、ポリチオフェン／硫酸化多糖複合体の分散溶液が得られる。斯して得られる、ポリチオフェン／硫酸化多糖複合体は、反応後に得られる分散液の状態で、又は必要に応じてポリチオフェン／硫酸化多糖複合体を分離、精製した後に、導電膜の製造に供することができる。
【００５４】
ポリチオフェン／硫酸化多糖複合体を用いた導電膜
ポリチオフェン／アニオン性多糖類複合体は、優れた導電性及び製膜性を備えているので、基板上に製膜することにより、導電膜として使用することができる。
【００５５】
具体的には、ポリチオフェン／アニオン性多糖類複合体を用いた導電膜は、ポリチオフェン／アニオン性多糖類複合体を含む分散液を基板上の全面に又は所定形状になるように塗布した後に、乾燥して溶媒を除去することによって製造される。
【００５６】
ポリチオフェン／アニオン性多糖類複合体を含む分散液を基板に塗布する方法については、特に制限されないが、例えば、スプレーコート法、スピンコート法、ブレードコート法、デイップコート法、キャスト法、ロールコート法、バーコート法、ダイコート法等の塗布による方法；印刷やインクジェット等のパターニングによる方法等のウェットプロセスが挙げられる。これらの中でも、好ましくはスピンコート法及びキャスト法が挙げられる。
【００５７】
乾燥方法については、特に制限されないが、例えば、加熱乾燥、凍結乾燥、減圧乾燥、熱風乾燥、超臨界乾燥等が挙げられる。乾燥温度は、乾燥方法に応じて適宜設定されるが、例えば、？５０℃〜２５０℃、好ましくは６０℃〜１５０℃が挙げられる。乾燥温度を２５０℃以下に設定することにより、乾燥時にポリチオフェン／アニオン性多糖類複合体の導電性が低下するのを効果的に抑制することができる。
【００５８】
ポリチオフェン／アニオン性多糖類複合体の製膜に使用される基板としては、例えば、ガラス板、プラスチックシート、プラスチックフィルム等が挙げられる。プラスチックとしては、ポリエステル、ポリエチレン、ポリプロピレン、ポリスチレン、ポリイミド、ポリアミド、ポリエチレンテレフタレート、ポリエチレンナフタレート、エポキシ樹脂、塩素系樹脂、シリコン系樹脂、及びこれらをブレンドしたもの等が挙げられる。
【００５９】
ポリチオフェン／アニオン性多糖類複合体を製膜させて得られる導電膜、及び当該導電膜を設けた基材は、帯電防止フィルム、有機ＥＬや太陽電池に代表される電子デバイスの配線や電極材料等の導電性部材として使用される。
【実施例】
【００６０】
以下に実施例及び比較例を挙げ、本発明を具体的に説明するが、本発明は、これら実施例に  よって何ら限定されるものではない。
【００６１】
１．ポリチオフェン／硫酸化多糖類複合体の製造
（実施例１）
セルロース（商品名「Cellulose, fibers」、シグマ社製）２.００ｇをＮ，Ｎ−ジメチルホルムアミド（ＤＭＦ）１００ｍｌに加え、１４時間以上かき混ぜた。次いで、クロロスルホン酸１.８５ｍｌをＤＭＦ３０ｍｌに溶解した溶液を３０分かけゆっくりと加えた。５０℃で５時間かき混ぜた。反応液を飽和酢酸ナトリウムエタノール溶液に加え、沈殿物を回収し、エタノールで洗浄した。沈殿物を水に溶解し透析を行った後、凍結乾燥し、硫酸化セルロース１.４ｇ（硫酸化セルロースI）を得た。ＦＴ−ＩＲ測定の結果を図１に示す。元素分析の結果、グルコース単位当たりのスルホン基導入率（ＤＳ値）は１.２８であった。
【００６２】
硫酸化セルロースI０.２０ｇを水２０ｍｌに溶解し、ＥＤＯＴ０.１０ｇ、ペルオキソ二硫酸カリウム０.１３ｇ、硫酸鉄（III）０.５０ｍｇを加え、室温で２４時間かき混ぜて反応を行った。次いで、透析及び濃縮を順次行い、固形分が１.３０質量％のＰＥＤＯＴ／硫酸化セルロースI複合体の分散液を得た。
【００６３】
（実施例２）
ＡＣＲＯＳ製の硫酸セルロース（硫酸化セルロースII）の元素分析を行ったところ、ＤＳ値は２.７５であった。ＦＴ−ＩＲ測定の結果を図１に示す。
【００６４】
硫酸化セルロースII０.２０ｇを水２０ｍｌに溶解し、ＥＤＯＴ０.１０ｇ、ペルオキソ二硫酸カリウム０.１３ｇ、硫酸鉄（III）０.５０ｍｇを加え、室温で２４時間かき混ぜて反応を行った。次いで透析及び濃縮を順次行い、固形分が１.３０質量％のＰＥＤＯＴ／硫酸化セルロースII複合体の分散液を得た。
【００６５】
（実施例３）
デンプン（商品名「でんぷん（溶性）」、和光純薬社製）２.００ｇをＤＭＦ１００ｍｌに加え、１４時間以上かき混ぜた。クロロスルホン酸３.７０ｍｌをＤＭＦ３０ｍｌに溶解した溶液を３０分かけゆっくりと加えた。その後、５０℃で５時間かき混ぜて反応を行った。反応液を飽和酢酸ナトリウムエタノール溶液に加え、沈殿物を回収し、エタノールで洗浄した。沈殿物を水に溶解し透析を行った後、凍結乾燥し、硫酸化デンプン１.６gを得た。元素分析の結果、ＤＳ値は１.８９であった。ＦＴ−ＩＲ測定の結果を図２に示す。
【００６６】
硫酸化デンプン ０.２０ｇを水２０ｍｌに溶解し、ＥＤＯＴ０.１０ｇ、ペルオキソ二硫酸カリウム０.１３ｇ、硫酸鉄（III）０.５０ｍｇを加え、室温で２４時間かき混ぜて反応を行った。次いで、透析及び濃縮を順次行い、固形分が１.３０重量％のＰＥＤＯＴ／硫酸化デンプン複合体の分散液を得た。
【００６７】
２．ポリチオフェン／硫酸化多糖類複合体を用いた導電膜の作成
実施例１〜３で得られたＰＥＤＯＴ/硫酸化多糖類の分散液３００μlをガラス上にキャストし、８０℃で１時間加熱して乾燥させることによりＰＥＤＯＴ/硫酸化多糖複合体の導電膜を作製した。また、比較のため、市販のＰＥＤＯＴ／ＰＳＳ複合体の水分散液（Ａｌｄｒｉｃｈ製）（比較例１）を用いて、同様の方法で導電膜の作製を行った。
【００６８】
３．導電膜の性能評価
作製した導電膜についてシート抵抗を測定した。具体的には、シート抵抗は、抵抗率計（ロレスタＧＰ、三菱化学製）に４探針プローブ（ＰＳＰ、三菱化学製）を接続して、膜を４探針プローブに押し当てることによって測定した。シート抵抗の測定結果を表１に示す。
【００６９】
【表１】
2014095032.tif 000012
【００７０】
以上の結果から、実施例１〜３のＰＥＤＯＴ/硫酸化多糖複合体を用いた導電膜では、従来のＰＥＤＯＴ／ＰＳＳ複合体を使用した導電膜に比して、格段に高い導電性を有することが明らかとなった。また、実施例１〜３のＰＥＤＯＴ/硫酸化多糖複合体は、容易に導電膜に成形でき、製膜性も非常に良好であった。
【図１】
2014095032.tif 000018
【図２】
2014095032.tif 000019